Способ получения катализатора глубокой гидропереработки углеводородного сырья, катализатор и способ гидроочистки углеводородного сырья с его использованием
METHOD FOR PRODUCING CATALYST FOR DEEP HYDROTREATMENT OF HYDROCARBON RAW MATERIALS, CATALYST AND METHOD FOR HYDROTREATMENT OF HYDROCARBON RAW MATERIALS WITH USE OF IT

Изобретение относится к области производства катализаторов гидропереработки, гидроочистки и гидродесульфуризации и способам глубокой гидропереработки углеводородного сырья.
В настоящие время для увеличения глубины переработки и получения дополнительных количеств товарных нефтепродуктов глубокой гидропереработке подвергают все большее количество углеводородных фракций вторичного происхождения. Из-за высокого содержания трудноудаляемых сернистых соединений циклического строения, полициклических ароматических углеводородов (ПАУ) и смолистых веществ вторичные дистилляты подвергаются гидрогенизационной переработке труднее прямогонных фракций.
Проблему усугубляют ужесточающиеся экологические требования, касающиеся в первую очередь снижения содержания серы в моторных топливах. Согласно требованиям Технического регламента Таможенного союза [TP ТС 013/2011 Технический регламент Таможенного союза "О требованиях к автомобильному и авиационному бензину, дизельному и судовому топливу, топливу для реактивных двигателей и мазуту" (с изменениями на 2 декабря 2015 года)] содержание серы в товарных нефтепродуктах должно находится на уровне менее 10 мг/кг в автомобильных бензинах и дизельном топливе.
Для получения моторных топлив с ультранизким содержанием серы в процессе каталитической очистки необходимо удаление сернистых соединений более чем на 99%, включая наиболее трудноудаляемые алкилзамещенные производные дибензотиофена. Описанная задача решается на нефтеперерабатывающих предприятиях двумя методами. Первый - существенное ужесточение технологических параметров процесса гидропереработки углеводородного сырья, в результате сокращается период межрегенерационного цикла на установке и увеличивается годовое время простоя. Второй, и наиболее эффективный -применение более активных катализаторов гидропереработки для более полного удаления серосодержащих соединений из перерабатываемых углеводородных фракций.
Известны различные гетерогенные катализаторы гидропереработки углеводородного сырья, однако общим недостатком для них является низкая активность в реакциях гидродесульфуризации и высокое остаточное содержание серосодержащих соединений в получаемых с их помощью гидрогенизатах.
Чаще всего для гидропереработки углеводородного сырья используют катализаторы, содержащие кобальт и/или никель и молибден или вольфрам в виде оксидов или сульфидов, нанесенных на пористый, термостойкий носитель, чаще всего - оксид алюминия.
Так, известен катализатор гидроочистки нефтяного сырья и способ его приготовления [патент RU 2137541, МПК B01J 23/88, B01J 37/03, C10G 45/08, опубл. 20.09.1999], который основан на осаждении гидроксида алюминия сульфатным методом, введении в гидроксид алюминия парамолибдата аммония и нитрата никеля, формовке экструзией, сушке, прокаливании, отличающийся термической обработкой гидроксида алюминия и его обработкой одноосновной минеральной кислотой (азотной или соляной) до рН среды в пределах 4-6.
Известен способ приготовления алюмокобальтмолибденового катализатора гидроочистки нефтяных фракций [патент RU 2189860, МПК B01J 37/04, B01J 23/882, опубл. 27.09.2002]. Согласно этому способу катализатор получают введением солей молибдена и кобальта в массу гидроксида алюминия, предварительно пептизированную азотной кислотой, с последующими упариванием и повторной обработкой катализаторной массы одноосновной органической кислотой, с получением гидроксида алюминия, модифицированного соединениями молибдена и кобальта с плотной упаковкой частиц, что позволяет на последующих стадиях производства катализатора - формовке, сушке, прокаливании, получить катализатор, 60-80% объема пор которого составляют поры с радиусом 20-70 Å. Основным недостатком указанных способов приготовления катализатора является низкая доступность активных компонентов в готовых катализаторах. Существенная доля активных металлов изолирована в стенках носителя и не участвует в реакциях гидродесульфуризации. Результатом этого является высокое содержание серы в получаемых продуктах при гидроочистке с использованием катализаторов, полученных описанными способами.
Способы приготовления катализаторов гидроочистки, основанные на нанесении активных компонентов на пористый термостойкий носитель, позволяют избежать потери доступности активных металлов в стенках носителя. Так, известны способы приготовления катализаторов гидроочистки [патент RU 2286846, МПК B01J 23/78, B01J 23/83, B01J 27/19, B01J 21/02, C10J 45/08, опубл. 10.11.2006; патент RU 2306978, МПК B01J 23/88, B01J 23/83, B01J 37/02, опубл. 27.09.2007; патент RU 2536965, МПК B01J 37/02, B01J 23/88, B01J 23/882, B01J 23/883, опубл. 22.05.2013], основанные на пропитке алюмооксидного носителя водным раствором соединений активных компонентов: азотнокислого кобальта и/или никеля и парамолибдата аммония. Основным недостатком указанных способов является низкая активность полученных по ним катализаторов, не позволяющая получить глубокоочищенное моторное топливо с содержанием серы менее 10 мг/кг. Это связано как с ограниченной растворимостью парамолибдата аммония, что приводит к ограничениям по количеству металлов, которые можно внести за одну пропитку, так и с присутствием в пропиточном растворе, а затем и на поверхности катализатора, азотсодержащих анионов, которые отрицательно влияют на каталитические свойства формируемой активной фазы катализаторов гидропереработки углеводородного сырья.
Недостатком известного способа получения катализатора [патент RU 2536965, МПК B01J 37/02, B01J 23/88, B01J 23/882, B01J 23/883, опубл. 22.05.2013] является двухстадийное введение активных компонентов. Кроме того, применение при синтезе аммиачного раствора, снижает прочность готового катализатора, приводит к нерегулируемому изменению пористой структуры и в итоге к снижению активности катализатора.
Для повышения активности катализаторов гидропереработки углеводородного сырья в состав пропиточного раствора вводят ортофосфорную кислоту [патент RU 2387475, МПК B01J 21/04, B01J 27/19, B01J 27/24, C01G 45/08, опубл. 27.04.2010; патент RU 2306978, МПК B01J 23/88, B01J 23/83, B01J 37/02, опубл. 27.09.2007; патент RU 2286846, МПК B01J 23/78, B01J 23/83, B01J 27/19, B01J 21/02, C10G 45/08, опубл. 10.11.2006], которая позволяет получать и стабилизирует высоко концентрированные растворы солей молибдена, позволяя синтезировать катализаторы с большими концентрациями активных металлов. Недостатком указанных способов является повышенная кислотность готовых катализаторов из-за присутствия ортофосфорной кислоты в пропиточном растворе, что в результате способствует протеканию побочных реакций крекинга и снижению выхода целевых продуктов, вместе с более интенсивной дезактиваций катализатора. Большее количество металлов в катализаторе так же приводит к нежелательному снижению доступной удельной поверхности.
3
4
2
4
В патентах [патент RU 2562607, МПК B01J 27/051, B01J 37/02, B01J 37/04, B01J 37/08, B01J 37/20, C10G 45/08, опубл. 10.09.2015; патент RU 2661866, МПК B01J 37/02, B01J 27/185, B01J 21/04, B01J 27/19, B01J 23/882, B01J 23/883, C10G 45/08, опубл. 20.07.2018; патент RU 2678578, МПК B01J 37/20, B01J 37/00, B01J 37/02, B01J 27/19, B01J 23/883, B01J 37/28, B01J 35/10, B01J 35/00, B01J 31/04, опубл. 30.01.2019; патент RU 2402380, МПК B01J 23/882, B01J 23/883, B01J 21/02, B01J 21/04, B01J 37/02, C10G 45/08, B01J 38/62, опубл. 27.10.2010 и др.] описаны способы получения катализаторов с применением пропиточных растворов, дополнительно содержащих органические добавки, часто органические кислоты, например, лимонную. Органические добавки выполняют функцию снижения взаимодействия прекурсоров активной фазы с носителем и вероятность образования нежелательных кобальт-содержащих фаз CoO и CoAlO. Недостатком указанных способов является интенсивное образование углеродных отложений на поверхности катализатора в процессе сульфирования из-за разложения органических добавок. Образующийся углерод может блокировать активные центры катализатора в начальный период эксплуатации. Взаимодействие органических добавок с предшественником молибдена, снижает скорость его сульфидирования.
2
5
2
Описан катализатор гидроочистки тяжелых нефтяных фракций и способ его приготовления [патент RU 2414963, МПК B01J 21/04, B01J 21/08, B01J 23/30, B01J 23/14, B01J 37/02, B01J 23/755, B01J 23/28, B01J 23/20, B01J 27/14, C10G 45/08, опубл. 07.07.2008], согласно которому в качестве прекурсоров активных металлов применяются гетерополисоединения кремния и фосфора, промотор активного компонента оксид никеля NiO, модификаторы носителя VO и SnO. Основным недостатком данного катализатора является способ введения вольфрама, который является компонентом активной фазы.
2
2+
2+
2
2
2
2
2
2
5
23
2
6
3
2
5
2
3
В качестве прекурсоров активных металлов наряду с солями могут использоваться комплексные соединения, в том числе и полиоксометаллаты. Так, известен катализатор гидроочистки [патент RU 2387475, МПК B01J 21/04, B01J 27/19, B01J 27/24, C10G 45/08, опубл. 27.04.2010], имеющий объем пор 0,3-0,7 мл/г, удельную поверхность 200-350 м/г и средний диаметр пор 9-13 нм, отличающийся тем, что он содержит биметаллическое комплексное соединение [M(HO)(HN)CO][PMoO]×0,5M(HO) - 20-30 мас. %, что соответствует содержанию в прокаленном при 550°С катализаторе, мас. %: МоО - 12,0-18,0; М - 3,0-4,6; РО - 2,3-3,6 AlO - остальное, в качестве М катализатор содержит Со или Ni или их смесь. Основным недостатком данного катализатора является сложность получения исходных соединений для приготовления, присутствие в пропиточном растворе иона аммония, оказывающего отрицательное воздействие на каталитическую активность и высокое содержание серы в получаемых продуктах при гидроочистке с его использованием.
2
10
38
4
6
6
18
6
6
18
2
10
38
4
2
5
23
12
40
12
40
6
6
18
12
40
12
40
n
12-n
40
n
12-n
40
3
3
2
2
3
3
2
2
3
2
2
2
3
3
2
2
3
2
6-
3-
2-
6-
6-
3-
4-
3-
3-
4-
3-
(3+n)-
В патенте [патент RU 2573561, МПК B01J 23/882, опубл. 20.01.2016] описан катализатор гидрообессеривания углеводородного сырья, состоящий из ГПС, содержащего как минимум один из следующих гетерополианионов [CoMoOH], [Со(ОН)МоО] [Ni(OH)MoO], [NiMoOH], [PMoO], [PMoO], [SiMoO], [Co(OH)WO], [PWO], [SiWO], [PMoWO] (где n=1-11), [PVMoO] (где n=1-4), и органической добавки, представляющей собой соединение, содержащее по меньшей мере одну карбоксильную группу и 2-20 углеродных атомов, при этом содержание органической добавки составляет 5-15 мас. % от веса катализатора, нанесенного на пористый носитель (содержание MoO и/или WO в прокаленном при 550°С катализаторе составляет 14,0-23,0 мас. %; СоО и/или NiO - 4,0-6,5 мас. %). В качестве соединения кобальта используется одно из ряда: гидроксид кобальта Со(ОН)⋅nHO (n=0-5), кобальт углекислый CoCO, кобальт углекислый основной СоСО⋅1,5Со(ОН)⋅nHO (n=0,5-5,0), ацетат кобальта Со(СНСОО). В качестве соединения никеля используется одно из ряда: гидроксид никеля Ni(OH)⋅nHO (n=0-5), никель углекислый NiCO, никель углекислый основной NiCO⋅nNi(OH)⋅mHO (n=1-3, m=0,5-5,0), ацетат никеля Ni(CHCOO). Пористый носитель представляет собой оксид алюминия, оксид кремния, оксид титана, оксид циркония, оксид магния, цеолит, алюмосиликат, алюмофосфат и их сочетания. Основным недостатком способа приготовления описанного катализатора является присутствие в пропиточном растворе лимонной и/или винной кислот, которые взаимодействуя с алюмооксидным носителем, существенно снижают прочность готового катализатора. Присутствие фосфора в составе катализатора повышает кислотность и способствует протеканию нежелательных реакций крекинга углеводородного сырья.
Общим недостатком для вышеперечисленных способов приготовления катализаторов является то, что получаемые катализаторы не позволяют получать очищенные продукты с ультранизким содержанием серы при мягких условиях ведения процесса гидропереработки нефтяных фракций, протекание побочных реакций крекинга за счет повышенной кислотности, а также дезактивация, вызванная отложениями кокса.
Наиболее близким по своей технической сущности к заявляемому способу приготовления катализатора является способ получения катализатора гидрообессеривания дизельных фракций [патент RU 2314154, МПК B01J 23/882, B01J 23/883, опубл. 10.01.2008], при котором используется алюмооксидный носитель, в том числе модифицированный кислотными добавками и пропиточный раствор, содержащий комплексные соединения молибдена и кобальта (никеля), стабилизированные смесью комплексообразующих органических кислот (лимонной, молочной, малоновой, уксусной, муравьиной).
Присутствие в пропиточном растворе комплексообразующих органических кислот, особенно лимонной, в том числе в виде моногидрата и/или цитрата кобальта, оказывает воздействие на алюмооксидный носитель, снижает прочность катализатора, приводит к нерегулируемому изменению пористой структуры и в итоге к снижению активности катализатора. Описанные в способе комплексные соединения молибдена и кобальта стабильны не во всем интервале предлагаемых условий синтеза, склонны к изменению своего состава, особенно внутримолекулярного мольного отношения Co(Ni)/Mo, за счет образования полимолибдатов, что приводит к образованию оксидного предшественника неоптимального состава и, как результат, снижению каталитической активности получаемых катализаторов. Использование модифицированных кислотными добавками алюмооксидных носителей и/или присутствие в пропиточном растворе ортофосфорной кислоты приводит к увеличению кислотности получаемых катализаторов и снижению выхода целевых очищенных продуктов.
Основным недостатком данного способа приготовления катализатора является то, что полученные с его использованием катализаторы не позволяют получать очищенные продукты с остаточным содержанием серы менее 10 мг/кг.
Задачей данного изобретения является разработка способа получения катализатора глубокой гидропереработки углеводородного сырья, катализатора и способа гидроочистки углеводородного сырья с его использованием, позволяющего получать компоненты дизельного топлива, соответствующие по качеству современным нормативным требованиям.
2
3
2
2
Поставленная задача решается с помощью способа получения катализатора глубокой гидропереработки углеводородного сырья, содержащего активный компонент в форме смешанных сульфидов Мо и Со, включающего стадии приготовления пропиточного раствора, содержащего прекурсоры активных металлов и органические добавки, пропитку носителя, в качестве которого используют термически стабильный мезопористый оксид алюминия с удельной площадью поверхности не менее 260 м/г, удельным объемом пор от 0,75 до 1,2 см/г, средним радиусом пор 3,5-5,5 нм и механической прочностью не менее 2,0 кг/мм, для нанесения активных металлов пропиточный раствор готовят путем растворения триоксида молибдена или молибденовой кислоты в водном растворе гидроперекиси с объемной концентрацией НО от 12 до 26%, при температуре 35-45°С в течении 4-6 часов с последующим добавлением ацетата или карбоната или ацетилацетоната кобальта и органических добавок, созревание пропитанного катализатора, сушку и активацию высушенного катализатора.
Предпочтительно концентрация Со в пропиточном растворе составляет не менее 85 и не более 165 г/л, а концентрация Мо не менее 195 и не более 495 г/л.
Предпочтительно суммарная мольная концентрация органических добавок в готовом пропиточном растворе составляет от 2,0 до 10,0 моль/л.
Предпочтительно готовый пропиточный раствор имеет рН в интервале от 0,9 до 2,5.
2
10
38
4
6
6
18
6-
3-
Предпочтительно готовый пропиточный раствор содержит гетерополианионы состава [CoMoOH] и [Со(ОН)МоО] в мольном соотношении от 7:2 до 11:1 моль/моль.
Предпочтительно пропитку носителя в виде экструдатов в форме трилистника или цилиндра с диаметром описанной окружности 1,1-1,5 мм готовым раствором осуществляют во вращающемся вакуумном пропитывателе путем подачи пропиточного раствора на носитель при температуре 20-45°С при постоянном перемешивании в течение 20 минут.
Предпочтительно созревание пропитанного катализатора осуществляют непосредственно во вращающемся вакуумном пропитывателе в течение 4-8 часов при температуре 20-45°С при периодическом перемешивании 1 раз в час путем вращения пропитывателя на 520°.
Предпочтительно пропиточный раствор для приготовления катализатора содержит органические добавки: гидроксикарбоновые кислоты, многоатомные спирты или гидроксикарбоновые кислоты, органические эфиры 2-гидроксибутановой кислоты, серосодержащие органические комплексоны или многоатомные спирты, органические эфиры 2-гидроксибутановой кислоты, серосодержащие органические комплексоны.
Предпочтительно в качестве гидроксикарбоновых кислот используют гидроксиэтановую, 2,3-дигидроксипропановую, 2-гидроксибутановую кислоты или их смеси с мольным отношением в растворе гидроксикислота: молибден от 0,25:1 до 1:1.
Предпочтительно в качестве многоатомных спиртов используют этиленгликоль, диэтиленгликоль, триэтиленгликоль, тетраэтиленгликоль, полиэтиленгликоль с молекулярной массой от 200 до 600 г/моль или их смеси с мольным отношением в растворе многоатомный спирт:молибден от 0,1:1 до 0,5:1.
Предпочтительно в качестве серосодержащих органических комплексонов используют 2-меркаптоэтанол, 2,3-димеркаптопропанол-1, дитиогликолевая кислота или их смеси с мольным отношением в растворе комплексон: молибден от 0,1:1 до 0,5:1.
Предпочтительно в качестве органических эфиров 2-гидроксибутановой кислоты используют метиловый, этиловый, диметиловый или диэтиловый эфир 2-гидроксибутановой кислоты с мольным отношением в растворе эфир: молибден от 0,25:1 до 0,5:1.
Предпочтительно сушка пропитанного катализатора осуществляется в течение 8 часов при температурах 65-130°С со ступенчатым подъемом температуры.
3
3
-1
Предпочтительно активацию высушенного катализатора осуществляют in situ ступенчато в течение 36 часов по следующей программе: 2 часа при 140°С, 12 часов при 240°С, 12 часов при 340°С в токе водорода (общее давление 2,5-3,0 МПа, кратность циркуляции ВСГ/сырье 400-600 нм/м сырья) при равномерном повышении температуры между ступенями (со скоростью 15-25°С/час) и подаче смеси диметилдисульфид-нефтяная фракция (ОСПС=3 ч), имеющей температуры начала и конца кипения в интервале 120-240°С, при общем содержании серы в ней 0,5-1,5 мас. %.
2
3
Поставленная задача также решается с помощью катализатора глубокой гидропереработки углеводородного сырья, полученного указанным способом, содержащего активный компонент в виде смешанных сульфидов Мо и Со, в количествах равных 10,5-17,5 мас. % и 3,3-5,5 мас. % соответственно, в расчете на прокаленный при 550°С в течении 2 часов оксидный катализатор, нанесенных из пропиточного раствора на термически стабильный мезопористый оксид алюминия с удельной площадью поверхности не менее 260 м/г, удельным объемом пор от 0,75 до 1,2 см/г, средним радиусом пор 3,5-5,5 нм и механической прочностью не менее 2,0 кг/мм.
-1
Поставленная задача также решается с помощью способа гидроочистки углеводородного сырья с использованием указанного катализатора, полученного указанным способом, реализуемый при температурах 320-380°С, общем давлении 3,4-4,6 МПа, объемной скорости подачи сырья 1,2-2,6 ч, парциальном давлении водорода на входе в реактор не менее 2,9 МПа.
Предпочтительно гидроочистке подвергают дизельную фракцию с суммарным содержанием легких газойлей каталитического крекинга и/или коксования в смеси не превышает 30 мас. %.
Техническим результатом данного изобретения является способ получения катализатора глубокой гидропереработки углеводородного сырья, катализатор и способ гидроочистки углеводородного сырья с его использованием, позволяющий получать компоненты дизельного топлива, соответствующие по качеству современным нормативным требованиям.
Заявляемый способ приготовления обеспечивает получение катализатора, химический состав и свойства активной фазы которого обуславливают его высокую каталитическую активность в целевых реакциях гидропереработки углеводородного сырья.
Применение триоксида молибдена или молибденовой кислоты, гидроперекиси, ацетата или карбоната или ацетилацетоната кобальта и органических добавок из числа: гидроксикарбоновых кислот, многоатомных спиртов или гидроксикарбоновых кислот, органических эфиров 2-гидроксибутановой кислоты, серосодержащих органических комплексонов или многоатомных спиртов, органических эфиров 2-гидроксибутановой кислоты, серосодержащих органических комплексонов обеспечивает оптимальное взаимодействие прекурсоров активных металлов с носителем, а также формирование оптимальной по характеристикам смешанной сульфидной активной фазы.
2
3
Использование термостойкого мезопористого алюмооксидного носителя с удельной площадью поверхности не менее 260 м/г, удельным объемом пор от 0,75 до 1,1 см/г, средним радиусом пор 5,5-8,5 нм и механической прочностью не менее 2,0 кг/мм, а также отсутствие кислотных модификаторов в носителе и минеральных кислот, особенно ортофосфорной, в пропиточном растворе обеспечивает низкую кислотность носителя и катализатора на его основе и высокую селективность катализатора в отношении целевых реакций гидропереработки углеводородного сырья. Отсутствие кислотных модификаторов в носителе обеспечивает общую кислотность носителя по NH3 TPD на уровне менее 850 мкмоль/г.Отсутствие в составе катализатора фосфора, бора, кремния позволяет повысить селективность катализатора в отношении целевых реакций гидрогенолиза гетероатомных соединений и устойчивость катализатора к блокировке пористой структуры коксовыми отложениями и компонентами дизельных фракций.
В примерах экструдаты имеют форму трилистника или цилиндра с диаметром описанной окружности 1,1-1,4 мм. При необходимости носитель может иметь и другую форму.
2
10
38
4
6
6
18
6-
3-
Использование для приготовления пропиточного раствора триоксида молибдена или молибденовой кислоты, растворяемых в водном растворе гидроперекиси при умеренном нагреве с последующим добавлением ацетата или карбоната или ацетилацетоната кобальта и специфических органических добавок, позволяет получить пропиточный раствор, содержащий анионы состава [CoMoOH] и [Со(ОН)МоО] в мольном соотношении от 7:2 до 11:1 моль/моль, применение которого обеспечивает оптимальное взаимодействие прекурсоров активных металлов между собой и селективное формирование высокоактивной активной фазы.
Пропитку носителя готовым раствором осуществляют во вращающемся вакуумном пропитывателе. Возможно использование и других устройств для пропитки, известных из уровня техники.
Осуществление пропитки, созревания пропитанного катализатора, сушки и активации высушенного катализатора при заявляемых условиях, обеспечивает формирование смешанной сульфидной активной фазы с оптимальными характеристиками и, как результат, оптимальных физико-химических характеристик катализатора глубокой гидропереработки углеводородного сырья с максимальной активностью в целевых реакциях гидрогенолиза гетероатомных соединений нефтяных фракций.
2
2
2
10
38
4
6
6
18
6-
3-
3
3
-1
-1
Пропиточный раствор готовят путем растворения в заданных количествах триоксида молибдена или молибденовой кислоты в водном растворе гидроперекиси с объемной концентрацией НО от 12 до 26%, при температуре 35-45°С в течение 4-6 часов с последующим добавлением ацетата или карбоната или ацетилацетоната кобальта и органических добавок из числа: гидроксикарбоновых кислот, многоатомных спиртов или гидроксикарбоновых кислот, органических эфиров 2-гидроксибутановой кислоты, серосодержащих органических комплексонов или многоатомных спиртов, органических эфиров 2-гидроксибутановой кислоты, серосодержащих органических комплексонов с последующим перемешиванием до однородного состава раствора. Концентрация Со в пропиточном растворе составляет не менее 85 и не более 165 г/л, а концентрация Мо не менее 195 и не более 495 г/л; суммарная мольная концентрация органических добавок в готовом пропиточном растворе составляет от 2,0 до 10,0 моль/л; пропиточный раствор имеет рН в интервале от 0,9 до 2,5 и отличается тем, что содержит гетерополианионы состава [CoMoOH] и [Co(OH)MoO] в мольном соотношении от 7:2 до 11:1 моль/моль. Пропитку готовым раствором предварительно высушенного носителя с освобожденным внутренним объемом пор от воздуха осуществляют во вращающемся вакуумном пропитывателе путем подачи пропиточного раствора на носитель при температуре 20-45°С при постоянном перемешивании в течение 20 минут. Созревание пропитанного катализатора осуществляют непосредственно во вращающемся вакуумном пропитывателе в течение 4-8 часов при температуре 20-45°С при периодическом перемешивании 1 раз в час путем вращения пропитывателя на 520°. Сушку пропитанного катализатора осуществляется в течение 8 часов при температурах 65-130°С со ступенчатым подъемом температуры. Активацию высушенного катализатора осуществляют in situ ступенчато в течение 36 часов по следующей программе: 2 часа при 140°С, 12 часов при 240°С, 12 часов при 340°С в токе водорода (общее давление 2,5-3,0 МПа, кратность циркуляции ВСГ/сырье 400-600 нм/м сырья) при равномерном повышении температуры между ступенями (со скоростью 15-25°С/час) и подаче смеси диметилдисульфид-нефтяная фракция (ОСПС=3 ч), имеющей температуры начала и конца кипения в интервале 120-240°С, при общем содержании серы в ней 0,5-1,5 мас. %. Гидропереработку углеводородного сырья - гидроочистку дизельной фракции с использованием вышеописанного катализатора проводят при температурах 320-380°С, общем давлении 3,4-4,6 МПа, объемной скорости подачи сырья 1,2-2,6 ч, парциальном давлении водорода на входе в реактор не менее 2,9 МПа. Суммарное содержание вторичных газойлей ЛГКК и ЛГЗК в смеси не превышает 30 мас. %.
Для приготовления пропиточного раствора использовали прекурсоры и органические добавки, согласно таблице 1, в количествах, указанных в таблице 2. Свойства готовых пропиточных растворов приведены в таблице 3. Характеристики носителей, использованных для приготовления катализаторов, представлены в таблице 4. Содержание активных металлов в готовых катализаторах, а также условия синтеза на каждой из стадий приготовления приведены в таблице 5. Условия процесса гидропереработки углеводородного сырья в присутствии полученных катализаторов, характеристики сырья и полученных гидрогенизатов представлены в таблице 6.
Процесс гидропереработки углеводородного сырья для испытания катализаторов осуществляли на проточной пилотной установке под давлением водорода. Получаемые гидрогенизаты стабилизировали, отделяя газообразные продукты в сепараторе под давлением равном рабочему давлению на установке, и температуре 25°С. Дегазированные гидрогенизаты обрабатывали 15%-ным раствором щелочи NaOH в течение 10 мин и промывали дистиллированной водой до нейтральной реакции промывных вод. Освобожденные от растворенного сероводорода гидрогенизаты высушивали над прокаленным CaCl2. Остаточное содержание серы в гидрогенизатах определяли согласно ГОСТ Р ЕН ИСО 20846-2006.
2
2
2
10
38
4
6
6
18
6-
3-
Пример 1. Пропиточный раствор готовят путем растворения триоксида молибдена в количестве 277,2 г в водном растворе гидроперекиси массой 315 г с объемной концентрацией НО 24%, при температуре 45°С в течение 4 часов с последующим добавлением 213,3 г ацетата кобальта и гидроксиэтановой кислоты в количестве 104,4 г, 2,3-дигидроксипропановой кислоты в количестве 72,8 г и этиленгликоля в количестве 35,5 г при постоянном перемешивании до получения гомогенного раствора. Концентрация Со в пропиточном растворе составляет 76 г/л, а концентрация Мо - 323 г/л; мольное отношение органических добавок к молибдену в готовом пропиточном растворе составляет 3,1 моль/моль; пропиточный раствор имеет рН 2,0 и отличается тем, что содержит гетерополианионы состава [CoMoOH] и [Co(OH)MoO] в мольном соотношении 10:1 моль/моль.
2
3
Пропитку готовым раствором предварительно высушенного носителя с освобожденным внутренним объемом пор от воздуха в количестве 1000 г и следующими текстурными характеристиками: удельная площадь поверхности 264 м/г, объем пор 0,85 см/г, средний радиус пор 4,4 нм, в виде экструдатов в форме цилиндра с диаметром 1,2 мм и механической прочностью 2,6 кг/мм, осуществляют во вращающемся вакуумном пропитывателе путем подачи пропиточного раствора на носитель при температуре 45°С при постоянном перемешивании в течение 20 минут. Созревание пропитанного катализатора осуществляют непосредственно во вращающемся вакуумном пропитывателе в течение 4 часов при температуре 45°С при периодическом перемешивании 1 раз в час путем вращения пропитывателя на 520°. Сушку пропитанного катализатора осуществляют в течение 8 часов при температуре 65-130°С со ступенчатым подъемом температуры.
-1
3
3
Стадию активации (сульфирования) катализатора осуществляют путем пропускания через предварительно нагретый до 120°С и выдержанный при этой температуре 2 часа катализатор подготовленного сырья - прямогонной среднедистиллятной фракции с началом кипения в диапазоне температур 110-140°С и концом кипения в диапазоне 260-340°С, дополнительно содержащей 1,6 мас. % серы в виде диметилдисульфида. Пропускание подготовленного сырья осуществлялось при постоянной температуре до момента появления жидкого продукта на выходе из реактора. После чего, одновременно с пропусканием через катализатор указанного сырья осуществлялось изменение температуры в реакторе. Нагрев от 120 до 320°С производили со скоростью 15-20°С/час с последующей выдержкой катализатора при 320°С в течение 10 часов. На протяжении всей процедуры активации катализатора объемная скорость подачи подготовленного сырья поддерживалась равной 2 ч, объемное отношение водородсодержащий газ/сырье - 500 нм/м, давление в системе - 35 ат.
-1
Гидропереработку углеводородного сырья - гидроочистку дизельной фракции с использованием приготовленного и активированного катализатора осуществляли при температуре 320°С, общем давлении 3,8 МПа, объемной скорости подачи сырья 2,6 ч, парциальном давлении водорода на входе в реактор не менее 3,5 МПа. Вторичные газойли в сырье не добавлялись. Характеристика полученных гидрогенизатов представлена в таблице 6.
Примеры 2-26 аналогичны примеру 1 по существу, но отличаются конкретными условиями проведения синтеза, составом пропиточного раствора, составом и свойствами носителя и катализатора, а также параметрами проведения процесса гидроочистки, которые приведены в соответствующих таблицах. Номера строк в таблицах 1-6, содержащие данные, необходимые для приготовления, активации и проведения процесса гидроочистки соответствуют номерам примеров. Необходимые для приготовления пропиточного раствора и катализатора соединения приведены в таблице 1, массы исходных соединений - в таблице 2. Таблица 3 отражает характеристики готовых пропиточных растворов. Свойства алюмооксидных носителей, использованных для приготовления катализаторов, приведены в таблице 4, а параметры синтеза и состав готовых катализаторов в таблице 5, параметры проведения процесса гидропереработки углеводородного сырья и достигнутые результаты представлены в таблице 6.
* ГЭК - гидроксиэтановая кислота; ДГПК - 2,3-Дигидроксипропановая кислота; ГБК - 2-гидроксибутановая кислота; ЭГ - этиленгликоль; ДЭГ - диэтиленгликоль; ТЭГ - триэтиленгликоль; ТетЭГ - тетраэтиленгликоль; ПЭГ200 - полиэтиленгликоль (М=200); ПЭГ600 - полиэтиленгликоль (М=600); МЭ - 2-меркаптоэтанол; ДМП - 2,3-димеркаптопропанол-1; ДТГК - дитиогликолевая кислота; М-ГБК - метиловый эфир 2-гидроксибутановой кислоты; ДМ-ГБК - диметиловый эфир 2-гидроксибутановой кислоты; Э-ГБК - этиловый эфир 2-гидроксибутановой кислоты; ДЭ-ГБК - диэтиловый эфир 2-гидроксибутановой кислоты.